(57)【要約】【課題】ロール加工の際にロールに粘着することなく、また、加硫の際に金型汚染を発生させないクロロプレン系ゴム組成物およびその加硫物を提供する。【解決手段】加硫可能なクロロプレン系ゴム組成物は、（ア）クロロプレンゴムを含み、更に該クロロプレンゴム１００重量部あたり（イ）塩素化ポリエチレンが１重量部〜５０重量部の割合で含まれ、更に選択的に（ア）クロロプレンゴム１００重量部あたり、（ウ）加硫剤が０．１重量部〜２０重量部の割合で含まれることを特徴とする。また、ゴム加硫物は当該クロロプレン系ゴム組成物を加硫してなる。【選択図】なし【特許請求の範囲】
【請求項１】
加硫可能なクロロプレン系ゴム組成物において、（ア）クロロプレンゴムを含み、更に該クロロプレンゴム１００重量部あたり（イ）塩素化ポリエチレンが１重量部〜５０重量部の割合で含まれることを特徴とするクロロプレン系ゴム組成物。  
【請求項２】
更に（ア）クロロプレンゴム１００重量部あたり、（ウ）加硫剤が０．１重量部〜２０重量部の割合で含まれることを特徴とする請求項１記載のクロロプレン系ゴム組成物。
【請求項３】
更に（ウ）加硫剤１重量部あたり、（エ）加硫促進剤が０．０５重量部〜５重量部の割合で含まれることを特徴とする請求項２記載のクロロプレン系ゴム組成物。
【請求項４】
（ア）クロロプレンゴム１００重量部に対して、（イ）塩素化ポリエチレンを１重量部〜５０重量部および（ウ）加硫剤を０．１重量部〜２０重量部配合してなるクロロプレン系ゴム組成物。
【請求項５】
更に（ウ）加硫剤１重量部あたり、（エ）加硫促進剤を０．０５重量部〜５重量部配合してなる請求項４記載のクロロプレン系ゴム組成物。
【請求項６】
塩素化ポリエチレンの塩素含有量が２０〜５０重量％であり、かつ、塩素化ポリエチレンのムーニー粘度が２０〜１５０であることを特徴とする請求項１〜５記載のクロロプレン系ゴム組成物。
【請求項７】
請求項１〜６記載のクロロプレン系ゴム組成物を加硫してなるゴム加硫物。
【請求項８】
ゴム加硫物中に含まれる塩素化ポリエチレンが実質的に加硫されていないことを特徴とする請求項７記載のゴム加硫物。
【発明の詳細な説明】
【技術分野】
【０００１】
本発明は、クロロプレン系ゴム組成物に関し、更にその加硫物に関する。
【背景技術】
【０００２】
一般に、クロロプレン系ゴム組成物は、その加硫物の優れた耐熱性、耐油性、耐候性、耐オゾン性、耐磨耗性により、ゴム製品や樹脂製品の材料として、あるいは接着剤原料や塗料原料として幅広く用いられている。しかし、従来のクロロプレン系ゴム組成物は、ロール加工の際にロールに粘着し易く、また加硫の際に金型汚染を発生し易い等、加工性に問題があった。
【０００３】
【特許文献１】特開昭５８-２１９２０６
【特許文献２】特開昭６２- ７７４９
【特許文献３】特開平０５-２０２１１１
【発明の開示】
【発明が解決しようとする課題】
【０００４】
本発明は、従来技術の上記問題点に鑑み、ロール加工の際にロールに粘着することなく、また、加硫の際に金型汚染を発生させないクロロプレン系ゴム組成物を提供することを目的とするものである。
【課題を解決するための手段】
【０００５】
本発明者らは上記の課題を解決するため種々検討を重ねた結果、加硫可能なクロロプレン系ゴム組成物において、適当量の塩素化ポリエチレンを共存させることが、ロール加工の際のロールに対する粘着性を改良し、また、金型成形時において金型汚染性の改良に効果的であることの知見を得、本発明を完成するに至った。
【０００６】
本第一発明は、すなわち、加硫可能なクロロプレン系ゴム組成物において、（ア）クロロプレンゴムを含み、更に該クロロプレンゴム１００重量部あたり（イ）塩素化ポリエチレンが１重量部〜５０重量部の割合で含まれることを特徴とするクロロプレン系ゴム組成物に関する。
本第一発明は、また、（ア）クロロプレンゴム１００重量部あたり、上記所定量含まれる（イ）塩素化ポリエチレンに加えて更に（ウ）加硫剤が０．１重量部〜２０重量部の割合で含まれることを特徴とする上記クロロプレン系ゴム組成物に関する。
本第一発明は、更に、（ウ）クロロプレンゴム１００重量部あたり上記所定量含まれる（イ）塩素化ポリエチレンおよび上記所定量含まれる（ウ）加硫剤に加えて、更に（ウ）加硫剤１重量部あたり（エ）加硫促進剤が０．０５重量部〜５重量部の割合で含まれることを特徴とする上記クロロプレン系ゴム組成物に関する。
【０００７】
また、本第二発明は、（ア）クロロプレンゴム１００重量部に対して、（イ）塩素化ポリエチレンを1重量部〜５０重量部および（ウ）加硫剤を０．１重量部〜２０重量部配合してなるクロロプレン系ゴム組成物に関する。
本第二発明は、また、（ア）クロロプレンゴム１００重量部に対して、（イ）塩素化ポリエチレンを１重量部〜５０重量部、（ウ）加硫剤を０．１重量部〜２０重量部、および（ウ）加硫剤１重量部あたり（エ）加硫促進剤を０．０５重量部〜５重量部配合してなるクロロプレン系ゴム組成物に関する。
【０００８】
更に、本第三発明は、上記いずれかのクロロプレン系ゴム組成物を加硫してなるゴム加硫物に関する。
【発明の効果】
【０００９】
本発明を実施することにより、加硫物の耐熱性等の優れた特性を維持しつつ、クロロプレン系ゴム組成物のロール練り時のロール粘着性および加硫時の金型汚染性を大幅に改善することができる。
【発明を実施するための最良の形態】
【００１０】
以下、本発明を更に詳細に説明する。
本発明によるクロロプレン系ゴム組成物の主体を成すクロロプレンゴムは、一般的な市販品であってよい。一般に市販されているクロロプレンゴムとしては、例えばネオプレン（デュポン社製），スカイプレン（東ソー（株）製）等の商品名で市販されているクロロプレンゴムを好ましく挙げることができる。クロロプレンゴムのムーニー粘度は特に限定されず、またイオウ変性、非イオウ変性のタイプを問わず使用することができる。
【００１１】
本発明に使用される塩素化ポリエチレンは特に限定されず、ポリエチレン粉末または粒子を水性懸濁液中もしくは有機溶媒中で塩素化することにより得られるものであってよく、特に水性懸濁液中での塩素化によって得られる塩素化ポリエチレンが好ましい。
【００１２】
塩素化ポリエチレンの原料となるポリエチレンは、エチレン単独重合体が基本となるが、エチレンおよびエチレンと共重合可能なコモノマーの共重合体であってもよい。コモノマーの例としては、プロピレン、１−ブテン、１−ペンテン、１−ヘキセン、１−オクテン、４−メチル−ペンテン−１等のα−オレフィン類；ビニルアセテート、エチルアセテート等のアセテート類；（メタ）アクリル酸；（メタ）アクリル酸メチル、（メタ）アクリル酸エチル等の（メタ）アクリル酸エステルが挙げられる。
【００１３】
またポリエチレンの重合方式は高圧法、中圧法、低圧法のいずれでもよく、低圧法を採用する場合の重合触媒も制限されず、例えばメタロセンＰＥであってもよい。重合により得られるポリエチレンの重量平均分子量は好ましくは４万〜７０万、より好ましくは５万〜３０万である。好ましく使用できるポリエチレンの具体例としては、高密度ポリエチレン、低密度ポリエチレン、直鎖状低密度ポリエチレン、直鎖状超低密度ポリエチレン、ＥＶＡ、ＥＥＡ等が挙げられる。またこれらの２以上のポリエチレンをブレンドして使用してもよい。
【００１４】
本発明において使用される塩素化ポリエチレンの塩素含量は、２０〜５０重量％が好ましく、更に好ましくは２５〜４５重量％が望ましい。塩素含有量を調整することで加硫物の硬度を制御することができる。塩素化ポリエチレンは非晶性もしくは結晶性のいずれであっても良い。塩素化ポリエチレンのムーニー粘度は、加硫物の引張強度および圧縮永久ひずみ性を考慮すれば２０〜１５０の範囲が好ましい。塩素含有量が２０〜５０重量％かつムーニー粘度が２０から１５０の塩素化ポリエチレンが最も好ましい。
【００１５】
クロロプレンゴムに対する塩素化ポリエチレンの配合部数は、本発明の効果を得るためには、クロロプレンゴム１００重量部あたり塩素化ポリエチレンの配合部数が１重量部〜５０重量部であるが、好ましくはクロロプレンゴム１００重量部あたり塩素化ポリエチレンの配合部数が5重量部〜２５重量部であり、特に好ましくはクロロプレンゴム１００重量部あたり塩素化ポリエチレンの配合部数が１０重量部〜２０重量部である。
【００１６】
クロロプレンゴム１００重量部あたり塩素化ポリエチレンの配合部数が1重量部未満であると、ロール粘着性、および金型汚染性が改良されない。一方クロロプレンゴム１００重量部あたり塩素化ポリエチレンの配合部数が５０重量部を上回ると、ロール粘着性および金型汚染性は改良されるが、引張試験に定める引張応力もしくは引張強さが低下したり、圧縮永久ひずみ性が悪化する欠点が発生するため好ましくない。
【００１７】
加硫剤としては、亜鉛華、酸化マグネシウム、鉛丹等の金属化合物を好ましく挙げることができる。他の加硫剤として、硫黄、過酸化物等を挙げることができる。加硫剤は亜鉛華が最も好ましい。
【００１８】
加硫促進剤としては、エチレンチオウレア（促進剤＃22）、ジベンゾチアジルジスルフィド（促進剤ＤＭ）、テトラメチルチウラムジスルフィド（促進剤ＴＴ）がクロロプレンゴムの加硫剤として一般的であるが、通常ゴム促進剤として用いられる公知の加硫促進剤、例えばアルデヒドアンモニア系促進剤、アルデヒドアミン系促進剤、グアニジン系促進剤、チアゾール系促進剤、スルフェンアミド系促進剤、チウラム系促進剤およびジチオカルバミン酸系促進剤等も用いることが可能である。加硫促進剤は促進剤エチレンチオウレア、ジベンゾチアジルジスルフィド、テトラメチルチウラムジスルフィドが好ましく、エチレンチオウレアが最も好ましい。
【００１９】
クロロプレンゴム１００重量部に対して(ウ)加硫剤は通常、０．1重量部〜２０重量部が好ましく、より好ましくは０．２重量部〜１０重量部であり、最も好ましくは０．５重量部〜３重量部である。一方、(エ)加硫促進剤は(ウ)加硫剤１重量部あたり通常０．０５重量部〜５重量部が好ましく、より好ましくは０．２重量部〜３重量部であり、最も好ましくは０．５重量部〜２重量部である。
【００２０】
また、塩素化ポリエチレンの加硫時の受酸剤として用いられる、周期表第II族（2族および12族）金属の酸化物、水酸化物、炭酸塩、カルボン酸塩、ケイ酸塩、ホウ酸塩、亜リン酸塩、周期表第IV族（4族および14族）金属の酸化物、塩基性炭酸塩、塩基性カルボン酸塩、塩基性亜リン酸塩、塩基性亜硫酸塩、三塩基性硫酸塩等の金属化合物を併用することは可能である。このような受酸剤の具体的な例としては、マグネシア、水酸化マグネシウム、水酸化バリウム、炭酸マグネシウム、炭酸バリウム、生石灰、消石灰、炭酸カルシウム、ケイ酸カルシウム、ステアリン酸カルシウム、ステアリン酸亜鉛、フタル酸カルシウム、亜リン酸カルシウム、亜鉛華、酸化錫、リサージ、鉛丹、鉛白、二塩基性フタル酸鉛、二塩基性炭酸鉛、ステアリン酸錫、塩基性亜リン酸鉛、塩基性亜リン酸錫、塩基性亜硫酸鉛、三塩基性硫酸鉛、および合成ハイドロタルサイト類等がある。
【００２１】
合成ハイドロタルサイト類は、下記一般式（１）及び(２)で示されものである。
【化１】
2005060546.tif 000002
（但し、x、yはそれぞれx+y=1〜10の関係を満たす0以上の実数であり、zは1〜5の実数である。また、wは0〜10の実数を表す。）
【化２】
2005060546.tif 000003
（但し、xおよびyはそれぞれ1〜10の実数である。また、wは0〜10の実数を表す。）
【００２２】
ハイドロタルサイト類を例示すれば、Mg4.5Al2(OH)13CO3・3.5H2O、Mg4.5Al2(OH)13CO3、Mg4Al2(OH)12CO3・3.5H2O、Mg6Al2(OH)16CO3・4H2O、Mg3Al2(OH)10CO3・1.7H2O等を挙げることができる。
【００２３】
また塩素化ポリエチレン配合物の熱安定性を向上させるために通常添加されるスズ系安定剤、エポキシ系安定剤も添加してもよい。
【００２４】
本発明組成物には、当該技術分野において通常用いられる各種の配合剤、例えば充填剤、補強剤、可塑剤、安定剤、老化防止剤、滑剤、粘性賦与剤、顔料、難燃剤、紫外線吸収剤、発泡剤、加硫調整剤等を適宜添加することができる。また、強度、剛性の向上のため短繊維等を添加することもできる。
【００２５】
またクロロプレンゴムと他のゴム,例えば天然ゴム、ＳＢＲ、ＮＢＲ、ＥＰＤＭ等とのブレンド、およびＰＥ，ＰＰ、ＥＶＡ，ＥＥＡ、ＰＶＣ、ナイロン、ポリエステル等の合成樹脂とのブレンドも可能である。
【００２６】
本発明のクロロプレン系ゴム組成物は、通常のミキシングロール、バンバリーミキサー、２軸混練押出機、各種ニーダー等を用いて、上記配合材料を混練りし、得られた混練物をオープンロール等でシート状のような所要形状に加工することができる。
【００２７】
上記クロロプレン系ゴム組成物を加硫することによって、良好な加硫物性を有する加硫物を得ることができる。加硫は、プレス、押し出し機、射出成形機等を用いて行い、所要形状のゴム製品に成型することができる。加硫条件は１００〜２００℃で数分間〜２時間の範囲で適宜選んでよい。加硫条件は１４０℃〜１６０℃で５分間〜６０分間が好ましい。
この場合、塩素化ポリエチレンが加硫剤の影響を受けて同時に加硫架橋されているか否かは実質的に本発明の効果に影響を与えないが、塩素化ポリエチレンを架橋させた場合には得られる加硫物自体の物性制御のための加硫操作に更なる技術が要求されるため、その結果塩素化ポリエチレンが加硫されていない加硫物が好ましい。
【００２８】
以下、本発明の実施例・比較例を挙げて説明する。但し、本発明はその要旨を逸脱しない限り以下の実施例に限定されるものではない。
【実施例】
【００２９】
［実施例１〜５、比較例1、２］
（１）表１に示す配合に従って、クロロプレンゴム、塩素化ポリエチレン（表１の配合量）、可塑剤（比較例１以外は表１の配合量の1/2量、比較例１はこのステージでは加えない）、酸化マグネシウム、老化防止剤、ステアリン酸を１Ｌニーダーで２分間混練、ついでＳＲＦブラック、可塑剤（比較例１以外は表１の配合量の1/2量、比較例１は表１の配合量全量）を添加し３分間混練した後、７０〜８０℃に加熱されたロールで亜鉛華とエチレンチオウレア（促進剤＃22）を加え５分間混練りし、厚さ２〜３ｍｍのシート状のゴム組成物を作製した。
【００３０】
（２）該７０〜８０℃に加熱されたロールで亜鉛華とエチレンチオウレア（促進剤＃22）を加え５分間混練り時に、ロール粘着性を,○：粘着性なし、△：ほとんど粘着性なし、×：粘着性ありの３段階で評価した。
【００３１】
（３）また、該ゴム組成物を、１５×１５ｃｍの金型に入れてプレス機にて、１５５℃で１５分間加熱して、加硫物を得て、表１に示す引張試験を行った。また１５５℃で２０分間加熱して、圧縮永久歪試験片を作成し、圧縮永久歪試験を行った。
【００３２】
（４）また、ゴム組成物を用いて、表１に示すムーニースコーチ試験、保存安定性試験、金型汚染性評価を行った。
【表１】
2005060546.tif 000004
【００３３】
（５）実施例および比較例で用いた配合材料の詳細は下記の通りである。
・ネオプレンＷＲＴ：非硫黄変性クロロプレンゴム、デュポン社製
・塩素化ポリエチレンI；ダイソー社製「ダイソラックＨ１３５」、塩素含有量３５％、非結晶性、ムーニー粘度５０
・塩素化ポリエチレンII；ダイソー社製「ダイソラックＧ２３５」、塩素含有量３５％、半結晶性、ム−ニー粘度３３
・補強剤；ＦＥＦカーボンブラック、東海カーボン社製「シーストＳＲＦ」
・可塑剤：ＤＩＤＩＡ、新日本理化（株）社製「サンソサイザーＤＩＤＡ」
・老化防止剤：大内新興（株）社製「ノクラックＷｈｉｔｅ」
【００３４】
（６）各種測定法とその測定結果を示す。
（ａ）ムーニースコーチ試験のＶｍ、ｔ5 ；ＪＩＳ  Ｋ６３００のムーニースコーチ試験に定める最低粘度及びムーニースコーチ時間であり、１２５℃で測定した。
（ｂ）保存安定性は、混練り直後のクロロプレンゴム組成物のＪＩＳ  Ｋ６３００（未加硫ゴム物理試験方法）に規定するムーニースコーチ試験のＶｍ値（最低ムーニー粘度）と、混練り後、３５℃で７５％湿度下にて３日放置後に測定したムーニースコーチ試験のＶｍ値の差から求めた（以下ΔＶｍとする。）。
（ｃ）引張試験は以下のように行った。 塩素化ポリエチレンのブレンド量が５０重量部までは、Ｍ300、Ｔｂ、圧縮永久歪の低下は少なかった。
・Ｍ300 ；ＪＩＳ  Ｋ６２５１『加硫ゴムの引張試験法』に定める、３００％伸び時の引張応力。
・Ｔb ；ＪＩＳ  Ｋ６６２５１に定める、引張強さ。
・Ｅb ；ＪＩＳ  Ｋ６２５１に定める、切断時伸び。
・Ｈs ；ＪＩＳ  Ｋ６２５３のデュロメータ硬さ試験に定める、タイプＡ。
・Ｃ．Ｓ．；ＪＩＳ  Ｋ６２６２の圧縮永久ひずみ試験に定める、圧縮永久ひずみ（％）。但し、圧縮の割合は２５％であり、熱処理温度および時間はそれぞれ１００℃および７２時間である。
【００３５】
（ｄ）金型汚染性の測定は、１７０℃の金型に鉄板（ＪＩＳ  Ｇ３１４１（ＳＰＣＣ）、冷間圧延鋼板）とともにゴム組成物を入れ、３分間プレス加硫し、同鉄板を繰り返し使用し、ゴム組成物のみを入れ替えて、５回プレス加硫を繰り返した後、鉄板の表面を観察し評価した。同鉄板の表面状態に変化が見られなかった場合に○、表面に、曇り、さびの発生等で、変化が見られた場合に×の評価をし、結果を表１に示した。上記表１から明らかなように、塩素化ポリエチレンを配合をすることにより、クロロプレンゴム組成物の金型汚染性が大幅に向上したことが判る。
【００３６】
（ｅ）耐熱性の試験は、ＪＩＳ  Ｋ６２５７に定める空気加熱老化試験の引張強さ残留率及び切断時伸び残留率を測定した、但し老化条件は１００℃×７２時間である。また同条件で老化した前後のデュロメータ硬さ試験タイプＡの差も測定した。塩素化ポリエチレンのブレンドは耐熱性には影響がなかった。
【産業上の利用可能性】
【００３７】
本発明のクロロプレンゴム組成物は、加硫処理加工することで自動車用各種ブーツ類、自動車用各種インテークホース、自動車用各種ガスケット、建築用各種ガスケット、およびホース類、ゴム板等のゴム製品に応用することができる。